ШИХТА ДЛЯ ПРОИЗВОДСТВА ЗАПОЛНИТЕЛЯ
MIXTURE FOR PRODUCING AGGREGATE

Изобретение относится к производству заполнителей дня бетонов.
Известна шихта для производства заполнителя, содержащая, мас.%: глина монтмориллонитовая 35,0-38,0; уголь 5,0-6,0; доломит 36,0-50,0 [1].
Задачей изобретения является повышение прочности заполнителя, полученного из шихты.
Технический результат достигается тем, что шихта для производства заполнителя, содержащая глину монтмориллонитовую, дополнительно содержит измельченное на отрезки 3-30 мм керамическое волокно при следующем соотношении компонентов, мас.%: глина монтмориллонитовая 95,0-99,0; указанное керамическое волокно 1,0-5,0.
В таблице приведены составы шихты для производства заполнителя.
Таблица
Компоненты
Состав, мас.%:
1
2
3
Глина монтмориллонитовая
95,0
97,0
99,0
Керамическое волокно
5,0
3,0
1,0
Прочность на сжатие, МПа
не менее 4
не менее 4
не менее 4
В составе шихты для производства пористого заполнителя используют глины монтмориллонитовые, включающие Al-монтмориллонит и Fe-монтмориллонит (нонтронит).
Компоненты сырьевой смеси дозируют в требуемых количествах. Керамическое волокно измельчают на отрезки 3-30 мм и смешивают с глиной монтмориллонитовой. Полученную шихту увлажняют до 18-24% и формуют из нее гранулы размером 20-40 мм, которые сушат до влажности не более 6% и обжигают при температуре 1150-1200°С.
Источники информации
1. SU 1161500, C04B 31/00, 1985.